(57)【要約】      （修正有）【課題】紙基材から発生する水蒸気の透過量の場所によるばらつきを低減し、熱可塑性樹脂層を均一に発泡させることによって、断熱性と表面の美麗性に優れた発泡断熱紙容器を得ることができるバリア性紙容器用紙基材の提供。【解決手段】紙基材１の少なくとも片面にエチレン変性ポリビニルアルコール層２を有し、水分量が５〜６０ｇ／ｍ2であり、エチレン変性ポリビニルアルコールのエチレン変性度が２〜１２モル％であるバリア性紙容器用紙基材３。【選択図】図１
2020011512.tif 000002
【特許請求の範囲】
【請求項１】
紙基材の少なくとも片面にエチレン変性ポリビニルアルコール層を有するバリア性紙容器用紙基材であって、
水分量が５〜６０ｇ／ｍ2であり、
前記エチレン変性ポリビニルアルコールのエチレン変性度が２〜１２モル％であるバリア性紙容器用紙基材。
【請求項２】
坪量あたりの透気抵抗度が０．３〜２．０ｓ／ｇ／ｍ2であることを特徴とする請求項１に記載のバリア性紙容器用紙基材。
【請求項３】
前記エチレン変性ポリビニルアルコール層の形成量が片面で０．２〜４．０ｇ／ｍ2であることを特徴とする請求項１または請求項２に記載のバリア性紙容器用紙基材。
【請求項４】
密度が０．６０〜０．９９ｇ／ｃｍ3であることを特徴とする請求項１〜３のいずれか１項に記載のバリア性紙容器用紙基材。
【請求項５】
請求項１〜４のいずれか１項に記載のバリア性紙容器用紙基材の前記エチレン変性ポリビニルアルコール層上に熱可塑性樹脂層を有するバリア性紙容器用シート。
【請求項６】
請求項５に記載のバリア性紙容器用シートを用いてなる発泡断熱紙容器。
【発明の詳細な説明】
【技術分野】
【０００１】
本発明は、発泡断熱紙容器およびその製造に用いるバリア性紙容器用紙基材とバリア性紙容器用シートに関する。
【背景技術】
【０００２】
ファーストフード店、列車内、自動販売機などにおいて、コーヒーなどの温飲料やスープなどの温食品を購入者に提供するための容器として、あるいはカップ入り即席ラーメンの容器などとして、断熱性容器が広く使用されている。
【０００３】
従来、このような用途に使用される断熱性容器としては、発泡ポリスチレン製容器が知られている。発泡ポリスチレン製容器は、ポリスチレンに発泡剤を加えた原料をモールド内に注入し、原料に熱と圧力を加えて発泡させ、成形することによって製造される。このようにして得られた発泡ポリスチレン製容器は、容器全体を発泡させているため、嵩高であり、断熱性の点では非常に優れているものの、使用後のゴミの量が多くなるという問題がある。また、発泡ポリスチレン製容器は、焼却処分する際に高熱を発するため、焼却炉への影響が懸念される。さらに、石油資源の節約という観点からもその使用の見直しが求められている。
【０００４】
また、発泡ポリスチレン製容器の外表面には微小な凹凸が多数存在するため、容器の外表面に模様、文字、記号などを印刷しても鮮明に表現されにくいという問題がある。さらに、紙製の断熱性容器と比べると、強度が弱いため、カップ入り即席ラーメン用などの比較的大きな容器の場合には、輸送中に割れたりするなどの問題があった。
【０００５】
これらの問題に対して、いくつかの先行技術が開示されている。特許文献１には、ポリエチレン等の熱可塑性合成樹脂フィルムをラミネートした紙製容器を加熱し、紙に含まれている水分を利用してフィルムを発泡させる技術が開示されている。また、特許文献２には、低融点の熱可塑性樹脂の発泡内層とこれよりも高い融点を有する熱可塑性樹脂の非発泡外層とからなる２層構造断熱膜が被着されている紙製容器が開示されている。また、特許文献３には、紙基材の少なくとも片面にポリエチレン等の熱可塑性樹脂層を積層した発泡断熱紙製容器用シートにおいて、該紙基材の表面がカレンダーサイズプレスによって処理されている発泡断熱紙製容器用シートが開示されている。
【先行技術文献】
【特許文献】
【０００６】
【特許文献１】特開昭５７−１１０４３９号公報
【特許文献２】特開平５−４２９２９号公報
【特許文献３】特開２０１２−２１４０３８号公報
【発明の概要】
【発明が解決しようとする課題】
【０００７】
特許文献１および特許文献２に記載の容器の基材の主体は紙であるため、全体が発泡ポリスチレンからなる容器に比べて石油の使用量が少なく、環境負荷が小さい。しかし、特許文献１および特許文献２に記載の容器は、紙基材から発生する水蒸気の透過量が場所によってばらつくため、発泡の均一性に欠け、容器の表面外観に凹凸が発生して、表面の美麗性に欠けるといった問題が存在した。
【０００８】
また、特許文献３に記載の発泡断熱紙製容器では、同様の理由で環境負荷は小さいものの、加熱発泡時に紙基材から発生する水蒸気の透過量が場所によって均一ではないため、熱可塑性樹脂層の発泡が不均一となり、表面の美麗性において改善の余地を有するものであった。
【０００９】
本発明は、上記のような状況に鑑みてなされたものである。すなわち、本発明は、紙基材から発生する水蒸気の透過量の場所によるばらつきを低減し、熱可塑性樹脂層を均一に発泡させることによって、断熱性と表面の美麗性に優れた発泡断熱紙容器を提供することを課題とする。また、当該発泡断熱紙容器の製造に用いるバリア性紙容器用紙基材とバリア性紙容器用シートを提供することを課題とする。
【課題を解決するための手段】
【００１０】
本発明者らは、発泡樹脂層となる熱可塑性樹脂層を積層する前の紙基材の表面処理方法について検討を加えた。その結果、紙基材の表面にエチレン変性ポリビニルアルコール層を予め設けると、紙基材から発生する水蒸気の透過を適度にバリアして、水蒸気が特定の場所から噴出することを抑制し、水蒸気の透過量の場所によるばらつきを低減できることを見出した。そして、そのことによって発泡断熱紙容器の断熱性や美麗性を改善できることを見出して、本発明を完成するに至った。
本発明は、以下のような構成を有している。
【００１１】
（１）紙基材の少なくとも片面にエチレン変性ポリビニルアルコール層を有するバリア性紙容器用紙基材であって、水分量が５〜６０ｇ／ｍ2であり、前記エチレン変性ポリビニルアルコールのエチレン変性度が２〜１２モル％であるバリア性紙容器用紙基材。
【００１２】
（２）坪量あたりの透気抵抗度が０．３〜２．０ｓ／ｇ／ｍ2であることを特徴とする（１）に記載のバリア性紙容器用紙基材。
【００１３】
（３）前記エチレン変性ポリビニルアルコール層の形成量が片面で０．２〜４．０ｇ／ｍ2であることを特徴とする（１）または（２）に記載のバリア性紙容器用紙基材。
【００１４】
（４）密度が０．６０〜０．９９ｇ／ｃｍ3であることを特徴とする（１）〜（３）のいずれか１項に記載のバリア性紙容器用紙基材。
【００１５】
（５）（１）〜（４）のいずれか１項に記載のバリア性紙容器用紙基材の前記エチレン変性ポリビニルアルコール層上に熱可塑性樹脂層を有するバリア性紙容器用シート。
【００１６】
（６）（５）に記載のバリア性紙容器用シートを用いてなる発泡断熱紙容器。
【発明の効果】
【００１７】
本発明の発泡断熱紙容器は、紙基材から発生する水蒸気の透過量の場所によるばらつきが少ないため、熱可塑性樹脂層が均一に発泡し、断熱性と表面の美麗性に優れている。また、本発明のバリア性紙容器用紙基材およびバリア性紙容器用シートは、紙基材から発生する水蒸気の透過量の場所によるばらつきが少ないため、熱可塑性樹脂層が均一に発泡し、断熱性と表面の美麗性に優れた発泡断熱紙容器を製造することができる。
【図面の簡単な説明】
【００１８】
【図１】本実施形態のバリア性紙容器用紙基材の模式的断面図である。
【図２】本実施形態のバリア性紙容器用シートの模式的断面図である。
【図３】本実施形態の発泡断熱紙容器の模式的断面図である。
【図４】図３のＡで示された部分の拡大断面図である。
【発明を実施するための形態】
【００１９】
本発明の実施形態について以下説明する。但し、本発明の実施形態は、以下の実施形態に限定されるものではない。
【００２０】
図３は、本実施形態の発泡断熱紙容器の模式的断面図である。また、図４は、図３のＡで示された部分の拡大断面図である。本実施形態において、発泡断熱紙容器８とは、胴部材６および底板部材７の少なくとも一方に発泡断熱紙を用いた発泡断熱紙容器８であり、当該発泡断熱紙は、紙基材１の少なくとも片面に熱可塑性樹脂からなる発泡樹脂層９を有している。本実施形態の発泡断熱紙容器８は、当該紙基材１と当該発泡樹脂層９との間に、エチレン変性ポリビニルアルコール層２を有することを特徴としている。図４において、エチレン変性ポリビニルアルコール層２は、紙基材１の両方の面に形成されている。さらに、発泡断熱紙容器８は、その外壁面側に発泡樹脂層９を有し、その内壁面側に後記する高融点熱可塑性樹脂層１０を有している。
【００２１】
図２は、本実施形態のバリア性紙容器用シートの模式的断面図である。本実施形態のバリア性紙容器用シート５は、上記の発泡断熱紙容器８を製造するために用いられるものである。本実施形態のバリア性紙容器用シート５は、紙基材１の少なくとも片面に熱可塑性樹脂層４を有し、当該紙基材１と当該熱可塑性樹脂層４との間に、エチレン変性ポリビニルアルコール層２を有している。当該熱可塑性樹脂層４は、加熱処理によって発泡して、発泡樹脂層９となる。
【００２２】
図１は、本実施形態のバリア性紙容器用紙基材の模式的断面図である。本実施形態のバリア性紙容器用紙基材３は、上記のバリア性紙容器用シート５を製造するために用いられるものである。本実施形態のバリア性紙容器用紙基材３は、紙基材１の少なくとも片面にエチレン変性ポリビニルアルコール層２を有している。エチレン変性ポリビニルアルコール層２上に熱可塑性樹脂層４を設けることによって、上記のバリア性紙容器用シート５が形成される。
【００２３】
バリア性紙容器用シート５を胴部材６や底板部材７に用いて、紙容器を成形する。その後、当該紙容器を加熱することによって、紙基材１やエチレン変性ポリビニルアルコール層２中に含まれる水分が気化して水蒸気となる。発生した水蒸気は、エチレン変性ポリビニルアルコール層２を透過して、加熱された熱可塑性樹脂層４中に浸透し、熱可塑性樹脂を発泡させて、熱可塑性樹脂層４は発泡樹脂層９へと変わる。その結果、前記紙容器は断熱性を有した発泡断熱紙容器８となる。
【００２４】
本発明者らの検討によると、紙基材１の表面に樹脂等による皮膜が形成されていないと、加熱したときに、水蒸気が紙基材１から直接放出されるため、水蒸気の透過量が紙基材１の場所によって不均一となり、熱可塑性樹脂層４の発泡において部分的に過発泡が発生し易い傾向にある。過発泡部分が存在すると、発泡形態が不均一となり、表面に凹凸が生じるため、断熱性と表面の美麗性が共に低下する。
【００２５】
本発明者らは、紙基材１の表面に形成する皮膜の材料について検討を重ねた結果、エチレン変性ポリビニルアルコールが皮膜の材料として優れていることを見出した。
以下、本実施形態を構成する各部材について説明する。
【００２６】
（エチレン変性ポリビニルアルコール）
エチレン変性ポリビニルアルコールとは、ポリビニルアルコール中の主鎖にエチレン基を導入することによって変性させたポリビニルアルコールである。エチレン変性ポリビニルアルコールが紙基材上に形成させる皮膜の材料として優れている理由について、以下のように考えている。
【００２７】
エチレン変性ポリビニルアルコールは、ポリマー分子中に親水性と疎水性の官能基が適度に共存していることから、紙基材上に強固に密着した皮膜を形成すると同時に、水蒸気の適度のバリア性能にも優れている。紙基材上に強固に密着したエチレン変性ポリビニルアルコールの皮膜が形成されると、水蒸気の透過量を適度に制御して、水蒸気の透過量が場所によってばらつくことを抑制することができる。その結果、熱可塑性樹脂層の発泡状態を均一にさせることができ、断熱性を向上させることができる。
【００２８】
エチレン変性ポリビニルアルコールは、さらに、エチレン変性度を変えることによって、親水性と疎水性のバランスを変化させて、水蒸気のバリア性能をより精密に制御することが可能である。エチレン変性ポリビニルアルコールのエチレン変性度は、モノマー単位全体（エチレン単位＋ビニルアルコール単位）に対するエチレン単位のモル％で表される。但し、ビニルアルコール単位には、鹸化されていない酢酸ビニル単位も含まれる。エチレン変性度は、２〜１２モル％が好ましく、４〜８モル％がさらに好ましい。このようなエチレン変性ポリビニルアルコールは、例えば（株）クラレ製の「エクセバール」シリーズとして市販されており、容易に入手し利用することができる。
【００２９】
エチレン変性ポリビニルアルコールの平均重合度は、ＪＩＳ  Ｋ  ６７２６−１９９４に準拠して測定した場合には、８００〜１５００が好ましい。平均重合度を８００以上とすることによって、成膜性が向上する。一方、平均重合度を１５００以下とすることによって、水への溶解性が向上し、溶液粘度が高くならず、塗工することが容易となる。
【００３０】
エチレン変性ポリビニルアルコールの鹸化度は、８０モル％以上が好ましく、９０モル％以上がより好ましく、９５モル％以上が更に好ましい。鹸化度を８０モル％以上とすると、水溶性が高まり、成膜性が向上する。
【００３１】
（エチレン変性ポリビニルアルコール層）
紙基材上に強固に密着したエチレン変性ポリビニルアルコールの皮膜が形成されると、水蒸気の透過量を適度に制御して、水蒸気の透過量の場所によるばらつきを抑制することができる。その結果、熱可塑性樹脂層の発泡状態を均一にさせることができ、断熱性を向上させることができる。
【００３２】
また、後記するように、発泡樹脂層となる熱可塑性樹脂としてはポリエチレンが使用されることが多い。紙基材の表面にエチレン変性ポリビニルアルコール層が存在することによって、後工程で積層されるポリエチレンが紙基材に強固に密着する。その結果、発泡時の紙基材からの水蒸気の透過量がより一層均一となり、過発泡が抑えられ、発泡形態が均一となる。
【００３３】
エチレン変性ポリビニルアルコール層は、エチレン変性ポリビニルアルコールを主成分とする層であるが、必要に応じて、発明の効果を妨げない範囲で適宜他の樹脂成分を含有させてもよい。
【００３４】
エチレン変性ポリビニルアルコール層を形成する方法については、特に限定されない。塗布法、転写法、含浸法、噴射法等の種々の公知の方法を用いることができる。エチレン変性ポリビニルアルコール層は、例えば、紙基材の少なくとも片面にエチレン変性ポリビニルアルコールを含有する塗工液を塗布または含浸し、乾燥させることによって形成することができる。
【００３５】
塗工液には、必要に応じて、界面活性剤、消泡剤、染料、顔料、サイズ剤、耐水化剤、紙力増強剤、分散剤、可塑剤、ｐＨ調整剤、消泡剤、保水剤、防腐剤、着色染料、着色顔料、紫外線防止剤等の各種公知の助剤を併用してもよい。
【００３６】
塗工液を紙基材に塗布または含浸する装置としては、特に限定されず、一般に公知の装置を用いることができる。塗布または含浸する装置としては、例えば、バーコーター、ブレードコーター、エアーナイフコーター、ロールコーター、リバースロールコーター、カーテンコーター、スロットダイコーター、グラビアコーター、チャンプレックスコーター、ブラシコーター、スライドビードコーター、カレンダーサイズプレス、ツーロールあるいはメータリングブレード方式のサイズプレスコーター、ビルブレードコーター、ショートドウェルコーター、ゲートロールコーター、キャレンダーによるニップコーター等が挙げられる。
【００３７】
エチレン変性ポリビニルアルコール層の形成量は、紙基材の片面あたり固形分で、０．２〜４．０ｇ／ｍ2の範囲であることが好ましく、０．３〜２．０ｇ／ｍ2の範囲であることがより好ましく、０．４〜２．０ｇ／ｍ2の範囲であることが更に好ましい。形成量を０．２ｇ／ｍ2以上とすることにより、成膜性と密着性を高めることができ、その結果、断熱性をより一層高めることができる。一方、形成量を４．０ｇ／ｍ2以下とすることにより、塗工液を塗布するときに抄紙工程または乾燥工程における設備汚れを軽減でき、汚れが脱落して発泡断熱紙容器に異物となって混入することを防ぐことができる。エチレン変性ポリビニルアルコール層は、紙基材の少なくとも片面に設けるものであるが、両面に設けることもできる。
【００３８】
塗工液を塗布した後に、塗工層を乾燥させる方法は、特に限定されず、公知の抄紙工程または乾燥工程において用いられる方法の中から適宜選択すればよい。また、エチレン変性ポリビニルアルコール層を形成した後に、必要に応じて平滑化処理を行うことができる。平滑化処理は、通常のスーパーカレンダー、グロスカレンダー、ソフトカレンダー等の平滑化処理装置を用いて、オンマシンまたはオフマシンで行われる。
【００３９】
［紙基材］
（パルプ）
本実施形態において、紙基材を構成するパルプの種類は特に限定されない。パルプの種類としては、例えば、針葉樹材の晒クラフトパルプ（ＮＢＫＰ）、広葉樹材の晒クラフトパルプ（ＬＢＫＰ）、砕木パルプ（ＧＰ）、サーモメカニカルパルプ（ＴＭＰ）、ケミサーモメカニカルパルプ（ＣＴＭＰ）、脱墨パルプ（ＤＩＰ）等の木材系パルプ、靭皮パルプ、リンターパルプ、麻パルプ等の非木材パルプ等の天然パルプが挙げられる。これらのパルプは、１種単独、または２種以上を組合せて使用することができる。なかでも、品質やコストの面から木材パルプを使用することが好ましい。
【００４０】
紙基材を構成するパルプのＪＩＳ  Ｐ ８１２１−２０１２に準じて測定した濾水度（カナダ標準濾水度、Ｃ.Ｓ.Ｆ.）は、３００〜６００ｍｌに調整することが好ましい。パルプの濾水度は、前記した少なくとも１種のパルプを叩解して上記範囲に調整すればよい。２種類以上のパルプを使用する場合には、別々に叩解したパルプを混合して上記範囲にしてもよいし、予め混合したパルプを叩解して上記範囲に調整してもよい。パルプの濾水度が３００ｍｌ未満になると、抄紙工程での脱水が遅く、操業性が劣ることがある。一方、パルプの濾水度が６００ｍｌを超えると、紙力が低下することがある。パルプの濾水度は、より好ましくは３００〜４５０ｍｌである。
【００４１】
（抄紙）
紙基材の抄紙方法および抄紙機の型式は、特に限定されるものではなく、長網抄紙機、ツインワイヤー抄紙機、円網抄紙機、ギャップフォーマー、ハイブリッドフォーマー(オントップフォーマー)等の公知の抄紙方法および抄紙機が選択可能である。
また、抄紙時のｐＨは酸性領域（酸性抄紙）、疑似中性領域（疑似中性抄紙）、中性領域（中性抄紙）、アルカリ性領域（アルカリ性抄紙）のいずれでもよく、酸性領域で抄紙した後、紙基材の表面にアルカリ性薬剤を塗布してもよい。
【００４２】
（填料）
紙基材を抄紙する際に配合する填料は、製紙分野で一般に使用されている填料が使用可能であり、特に限定されない。填料の例としては、クレー、焼成カオリン、デラミネートカオリン、重質炭酸カルシウム、軽質炭酸カルシウム、軽質炭酸カルシウム−シリカ複合物、炭酸マグネシウム、炭酸バリウム、二酸化チタン、酸化亜鉛、酸化珪素、非晶質シリカ、水酸化アルミニウム、水酸化カルシウム、水酸化マグネシウム、水酸化亜鉛などの無機填料、尿素−ホルマリン樹脂、ポリスチレン樹脂、フェノール樹脂、微小中空粒子などの有機填料が例示できる。これらの填料は単独または２種類以上を適宜組み合わせて使用することができる。前記の酸性抄紙であれば一般に、これらの填料から酸溶解性のものを除いたものが使用される。
【００４３】
紙基材を抄紙する際に、填料は無配合とすることも可能である。紙基材の填料を無配合とすると、紙基材中に含まれる水分によって熱可塑性樹脂層を発泡させる際に、発泡性が向上する。一方、紙基材に填料を配合すると、得られる断熱紙製容器用シート及びそれを用いた発泡断熱紙容器の不透明度が向上する。
【００４４】
（内添助剤）
紙基材を抄紙する際に、各種内添助剤を必要に応じて適宜選択して使用することが可能である。内添助剤の例としては、ロジン、アルキルケテンダイマー（ＡＫＤ）、アルケニルこはく酸無水物（ＡＳＡ）等の各種の内添サイズ剤、ノニオン性、カチオン性、両性の各種歩留まり向上剤、濾水度向上剤、紙力向上剤、各種澱粉類、ポリアクリルアミド、尿素樹脂、メラミン樹脂、エポキシ樹脂、ポリアミド樹脂、ポリアミド、ポリアミン樹脂、ポリアミン、ポリエチレンイミン、植物ガム、ポリビニルアルコール、ラテックス、ポリエチレンオキサイド、親水性架橋ポリマー粒子分散物及びこれらの誘導体あるいは変性物等、硫酸バンド、塩化アルミニウム、アルミン酸ソーダ、塩基性塩化アルミニウム、塩基性ポリ水酸化アルミニウム等の塩基性アルミニウム化合物、水に易分解性のアルミナゾル等の水溶性アルミニウム化合物、硫酸第一鉄、硫酸第二鉄等の多価金属化合物、シリカゾル、消泡剤、着色染料、着色顔料、蛍光増白剤、ｐＨ調整剤、ピッチコントロール剤、スライムコントロール剤等が挙げられる。
【００４５】
（表面ｐＨ）
紙基材表面のｐＨは、６以下とすることが好ましい。紙基材表面のｐＨが６以下の酸性側であると、パルプから水が放出され易い状態となるため、熱可塑性樹脂の発泡性が良好になると考えられる。紙面ｐＨの測定は、JAPAN TAPPI No.49-2（塗布法）に準じて測定される。
【００４６】
［バリア性紙容器用紙基材］
本実施形態のバリア性紙容器用紙基材は、前記したように、紙基材の少なくとも片面にエチレン変性ポリビニルアルコール層を有しており、以下に説明する特性を有している。
【００４７】
（透気抵抗度）
バリア性紙容器用紙基材の坪量あたりの透気抵抗度（透気抵抗度／坪量）は、０．３〜２．０ｓ／ｇ／ｍ2であることが好ましい。坪量あたりの透気抵抗度がこの範囲にあると、得られるバリア性紙容器用シート及びそれを用いた発泡断熱紙容器において、水蒸気の透過量を適度に抑制して、熱可塑性樹脂層の発泡状態が均一となるため、断熱性と美麗性のバランスが良好となる。坪量あたりの透気抵抗度は、より好ましくは０．５〜１．９ｓ／ｇ／ｍ2、更に好ましくは０．８〜１．８ｓ／ｇ／ｍ2、特に好ましくは１．３〜１．８ｓ／ｇ／ｍ2である。透気抵抗度は、ＪＩＳ  Ｐ８１１７；２００９に記載の王研式試験機法に準じて測定される。
【００４８】
（水分量）
バリア性紙容器用紙基材の水分量は、紙基材が含有する水分量とエチレン変性ポリビニルアルコール層が含有する水分量の合計となる。紙基材が含有する水分量は、紙基材の坪量及び含水率によって決定される。バリア性紙容器用紙基材の水分量は、好ましくは５〜６０ｇ／ｍ2であり、より好ましくは１０〜４０ｇ／ｍ2であり、さらに好ましくは１５〜４０ｇ／ｍ2である。水分量は、調湿後、ＪＩＳ  Ｐ８１２７；２０１０に準じて測定される。
【００４９】
（坪量）
バリア性紙容器用紙基材の坪量は、好ましくは１００〜４００ｇ／ｍ2であり、より好ましくは２００〜４００ｇ／ｍ2であり、さらに好ましくは２２０〜４００ｇ／ｍ2である。坪量が１００ｇ／ｍ2未満であると、水分量の関係から発泡が不十分になりやすく、得られた発泡断熱紙容器を手で把持したときに熱さを感じやすい。一方、坪量が４００ｇ／ｍ2を超えると、発泡断熱紙容器の成形加工適性が低下する傾向がある。
【００５０】
（密度）
バリア性紙容器用紙基材の密度は、所望に応じて適宜設定すればよく、特に限定されることはないが、０．６０〜０．９９ｇ／ｃｍ3とすることが好ましい。バリア性紙容器用紙基材の密度が低いと、熱可塑性樹脂層を発泡させる際に水蒸気が紙基材を通りやすくなり、発泡性が向上する傾向が見られる。しかし、バリア性紙容器用紙基材の密度が０．６０ｇ／ｃｍ3未満であると、発泡断熱紙容器に必要な紙力が得られないことがある。一方、バリア性紙容器用紙基材の密度が０．９９ｇ／ｃｍ3を超えると、熱可塑性樹脂層を発泡させる際に水蒸気が紙基材を通りにくくなり、発泡性が低下する傾向がある。
【００５１】
［バリア性紙容器用シート］
本実施形態のバリア性紙容器用シートは、前記したように、紙基材の少なくとも片面に熱可塑性樹脂層を有し、紙基材と熱可塑性樹脂層との間に、エチレン変性ポリビニルアルコール層を有している。上記のバリア性紙容器用紙基材のエチレン変性ポリビニルアルコール層が形成されている表面上に熱可塑性樹脂層を設けることによって形成される。バリア性紙容器用シートを加熱処理することによって、紙基材とエチレン変性ポリビニルアルコール層に含まれる水分が加熱蒸発して、発生した水蒸気によって熱可塑性樹脂層は発泡樹脂層となる。
【００５２】
（熱可塑性樹脂層）
熱可塑性樹脂層に使用する熱可塑性樹脂は、エチレン変性ポリビニルアルコール層上に形成可能であり、かつ発泡させることが可能であれば特に制限されず、結晶性樹脂および非結晶性樹脂のいずれの熱可塑性樹脂も使用することが可能である。
【００５３】
結晶性樹脂の例としては、ポリエチレン、ポリプロピレン、ポリメチルペンテン等のポリオレフィン樹脂、ポリエステル樹脂、ポリアミド樹脂、ポリアセタール樹脂、ＰＰＳ樹脂等が挙げられる。非結晶性樹脂の例としては、ポリスチレン、ポリ塩化ビニル、ＡＢＳ樹脂、アクリル樹脂、変性ＰＰＥ、ポリカーボネート、ポリウレタン、ポリ酢酸ビニル、非結晶性ポリエチレンテレフタレート（ＰＥＴ）等が挙げられる。これらの熱可塑性樹脂は、単一の樹脂を単層で使用してもよいし、複数の樹脂を混合したり、複層で使用してもよい。
【００５４】
上記の熱可塑性樹脂の中では、押出しラミネート性および発泡性が優れることからポリエチレンが好ましい。ポリエチレンは、大きくは直鎖状低密度ポリエチレン（密度：９１０〜９３０ｋｇ／ｍ3、融点：１０２℃〜１２２℃）、低密度ポリエチレン（密度：９１０〜９３０ｋｇ／ｍ3、融点：１０２℃〜１２２℃）、中密度ポリエチレン（密度：９３０〜９４２ｋｇ／ｍ3、融点：１１０〜１３３℃）、高密度ポリエチレン（密度：９４２〜９７０ｋｇ／ｍ3、融点：１２７〜１３５℃）のように区分される。これらの中では、押出しラミネート性及び発泡性に特に優れることから、低密度ポリエチレンが好ましい。
【００５５】
熱可塑性樹脂層の厚さは、所望する断熱性を有する発泡断熱紙容器が得られればよく特に限定されないが、断熱性や加工性の観点から、発泡前の厚さは３０〜８０μｍであることが好ましい。
【００５６】
（高融点熱可塑性樹脂層、金属層）
本実施形態のバリア性紙容器用シートは、紙基材の熱可塑性樹脂層を形成した面とは反対側の面に、熱可塑性樹脂層よりも融点の高い高融点熱可塑性樹脂層やアルミニウム箔等の金属層を積層してもよい。このような高融点熱可塑性樹脂層や金属層を有すると、バリア性紙容器用シートを加熱して熱可塑性樹脂層を発泡させる際に、紙基材の熱可塑性樹脂層を形成した面と反対側の面から水蒸気が蒸散することが抑制され、熱可塑性樹脂層の発泡性が向上する。
【００５７】
このとき、高融点熱可塑性樹脂層に使用する熱可塑性樹脂の融点は、紙基材中に含まれる水分を加熱蒸発させる際の加熱温度において溶融せず、水蒸気の拡散を防止できればよく、特に制限されないが、１２５℃以上であることが好ましい。また、紙基材の表面に金属層を形成するためには、金属箔を積層してもよいし、金属層を蒸着法等の気相法で形成してもよい。
【００５８】
さらに、高融点熱可塑性樹脂層や金属層が発泡断熱紙容器の胴部材および底板部材の少なくとも一方の内壁面側に存在すると、容器に充填した液体等が紙基材中へ浸透することを抑制できるため好ましい。
【００５９】
また、バリア性紙容器用シートの熱可塑性樹脂層の上に高融点熱可塑性樹脂層を積層してもよい。熱可塑性樹脂層の上に高融点熱可塑性樹脂層を積層すると、バリア性紙容器用シートを加熱して熱可塑性樹脂層を発泡させる際に、熱可塑性樹脂層を貫通して水蒸気が蒸散することが抑制されるので、発泡性が向上する。
【００６０】
熱可塑性樹脂層が発泡断熱紙容器の胴部材の外壁面側に存在する場合、一般にその表面は、発泡による凹凸が発生するため平滑ではない。熱可塑性樹脂層の上に高融点熱可塑性樹脂層を積層すると、発泡断熱紙容器の胴部表面を平滑にすることができるため、特に美麗性に優れた発泡断熱紙容器を得ることができる。
【００６１】
高融点熱可塑性樹脂層に使用する熱可塑性樹脂は、熱可塑性樹脂層に使用する熱可塑性樹脂と同じ種類であってもよいし、異なる種類であってもよい。例えば、熱可塑性樹脂層に使用する熱可塑性樹脂と高融点熱可塑性樹脂層に使用する熱可塑性樹脂の両方にポリエチレンを選択する場合、熱可塑性樹脂層は低密度ポリエチレンを、高融点熱可塑性樹脂層は中密度ポリエチレンまたは高密度ポリエチレンを選択することで、高融点熱可塑性樹脂層の融点を熱可塑性樹脂層より高くすることが可能となる。
【００６２】
熱可塑性樹脂層と高融点熱可塑性樹脂層の融点の差、即ち、熱可塑性樹脂層に使用する熱可塑性樹脂と高融点熱可塑性樹脂層に使用する熱可塑性樹脂の融点の差は５℃以上あることが好ましい。熱可塑性樹脂層または高融点熱可塑性樹脂層において複数の種類の樹脂を積層して使用した場合は、熱可塑性樹脂層に使用した樹脂のうち最も高い融点を有する樹脂と、高融点熱可塑性樹脂層に使用した樹脂のうち最も低い融点を有する樹脂について、融点の差が５℃以上あることが好ましい。
【００６３】
高融点熱可塑性樹脂層の厚さは、紙基材の熱可塑性樹脂層を積層した面と反対側の面から水蒸気が蒸散することを抑制したり、熱可塑性樹脂層を貫通して水蒸気が蒸散することを抑制できればよく、特に限定されないが、２０〜５０μｍ程度である。特に、高融点熱可塑性樹脂層が発泡断熱紙容器の胴部材および底板部材の少なくとも一方の内壁面側に存在する場合、高融点熱可塑性樹脂層の厚さが２０μｍ以上であると、容器に充填した液体等が紙基材中へ浸透することを効果的に抑制することが可能である。
【００６４】
［熱可塑性樹脂層の形成方法］
熱可塑性樹脂層および高融点熱可塑性樹脂層の形成方法は特に制限されず、押出しラミネート法、ウェットラミネート法、ドライラミネート法等の各種方法を適宜使用して紙基材上に積層すればよい。押出しラミネート法とは、紙基材の表面に、熱可塑性樹脂をＴダイから溶融樹脂膜の状態で押出し、クーリングロールとこれに対向するニップロールとの間で冷却しつつ押圧・圧着する方法である。紙基材と熱可塑性樹脂層との密着性、および熱可塑性樹脂層の発泡性が良好となるため、押出しラミネート法が好ましい。
【００６５】
押出しラミネート法の操業条件、即ち、熱可塑性樹脂の溶融温度、積層速度等は、使用する熱可塑性樹脂の種類や装置により適宜設定すればよく特に制限されない。一般に、溶融温度は２００〜３７０℃程度、積層速度は３０〜２００ｍ／分程度である。
【００６６】
熱可塑性樹脂層上に高融点熱可塑性樹脂層を積層する場合や、熱可塑性樹脂層を複数の熱可塑性樹脂層で形成する場合には、複数の熱可塑性樹脂層が積層される。複数の熱可塑性樹脂層を積層する場合は、各熱可塑性樹脂層間の密着性や生産効率の観点から、いわゆる共押出しラミネート法が好ましい。共押出しラミネート法は、複数台の押出機を用いて各熱可塑性樹脂を溶融状態でそれぞれのＴダイに導き、各Ｔダイから各熱可塑性樹脂を同時に押出して積層する方法である。
【００６７】
さらに、熱可塑性樹脂層同士の接着性を向上させるために、熱可塑性樹脂層同士の間に接着性樹脂層を挟んでもよい。また、紙基材と熱可塑性樹脂層との接着性を向上させるために、予め紙基材に対して、コロナ放電処理、オゾン処理等を行うなどしてもよい。
【００６８】
［発泡断熱紙容器の成形］
バリア性紙容器用シートを用いて発泡断熱紙容器を成形する方法は特に限定されるものではなく、公知の方法を用いて製造することができる。具体例としては、以下に説明する一般的なカップ成形機によって成形する方法がある。
【００６９】
まず、バリア性紙容器用シートの所定箇所に、各種絵柄やバーコード等の胴部材ブランクに必要な印刷を施した後、胴部材ブランクを所定の形状に打ち抜く。印刷部分の位置決めなどは常用の方法によって行うことができる。
【００７０】
次に、胴部材ブランクとは別に、底板部材ブランクを用意する。底板部材ブランクは、胴部材ブランクと同様に、バリア性紙容器用シートを打ち抜いて製造することができる。また、容器に充填した液体等が紙基材中へ浸透することを防止するため、底板部材ブランクを本実施形態のバリア性紙容器用シートとは異なる構成にすることもできる。底板部材ブランクに用いるシートとして、例えば、紙基材上に熱可塑性樹脂を積層したシートやアルミ箔等で被覆したシートなどを用いることができる。
【００７１】
底板部材ブランクに用いる熱可塑性樹脂は、胴部材ブランクに用いる熱可塑性樹脂と同じ種類の樹脂であってもよいし、異なる樹脂であってもよい。両者の熱可塑性樹脂として同種の樹脂を用いたり、両者を同一のバリア性紙容器用シートから作製して用いると、胴部材と底板部材とが同時に発泡するため、発泡断熱紙容器の断熱性が一層良好となる。特に、屋外や冬場、寒冷地で発泡断熱紙容器を使用する場合、あるいはカップ麺など湯を注入後しばらく放置するものに発泡断熱紙容器を使用する場合に、前記の構成の発泡断熱紙容器は有効である。
【００７２】
次に、カップ成形機で胴部材ブランクと底板部材ブランクとを組み立てて容器の形とする。カップ成形機で胴部材ブランクと底板部材ブランクを組み立てて容器の形とする際に、熱可塑性樹脂層は、胴部材の外側及び内側のどちらか一方あるいは両方に存在すればよく、所望する断熱性、美麗性、手触り等に応じて適宜決定すればよい。
【００７３】
［加熱処理による発泡］
本実施形態では、胴部材ブランクと底板部材ブランクを組み立てて容器の形とした後、加熱処理を行う。加熱処理を行うと、胴部材ブランクや底板部材ブランクの紙基材等に含まれる水分が気化し、発生した水蒸気によって熱可塑性樹脂層が発泡されて、発泡断熱紙容器となる。発泡断熱紙容器は、胴部材および底板部材の少なくとも一方に発泡断熱紙を用いており、当該発泡断熱紙は、紙基材の少なくとも片面に熱可塑性樹脂からなる発泡樹脂層を有している。
【００７４】
加熱処理の条件（加熱温度、加熱時間）は、紙基材および熱可塑性樹脂の種類に応じて適宜設定すればよく、特に制限されない。加熱温度は熱可塑性樹脂の融点よりもやや高い温度（融点＋５℃〜融点＋１０℃程度）が好ましく、高融点熱可塑性樹脂層に使用する熱可塑性樹脂の融点よりも低い温度がより好ましい。一般的に、加熱温度は１００〜２００℃程度、加熱時間は１〜６分間程度である。
【００７５】
加熱処理には、熱風、電熱、電子線など任意の手段を使用することが可能である。コンベヤによる搬送手段を備えたトンネル内で、連続的に加熱処理すると、発泡断熱紙容器を安価かつ高い生産性で製造することができる。
【００７６】
本実施形態の発泡断熱紙容器では、必要に応じて、所望の効果を損なわない範囲で紙製容器の分野で公知の技術を適用することができる。例えば、胴部材の外側の一部に合成樹脂成分を５〜４０ｗｔ％含有する塗料を塗布し、部分的に発泡を抑制する技術（特許第３０１４６２９号公報）、胴部材の外側、即ち発泡断熱紙容器の外壁面に発泡と同調して滑らかな印刷面を形成する同調インキを塗布する技術（特許第３４０８１５６号公報）、胴部材の開口上縁に断面角型に強制加工した上部フランジ部を設け、その内側巻き込み端をフランジ部の上部に重合させて二重構造にする技術（特開２００１−３５４２２６号公報）等が挙げられるが、これらに制限されるものではない。また、美麗性を高めるために、発泡断熱紙容器の外壁面となる胴部材の最表層に、顔料とバインダーを主成分とするインキ受理層を設けてもよい。
【００７７】
また、発泡断熱紙容器に使用する蓋材については、前記底板部材ブランクと同様に、バリア性紙容器用シートを打ち抜いたものを用いることができる。また、容器に充填した液体等が紙基材中へ浸透することを防止するため、蓋材を本実施形態のバリア性紙容器用シートとは異なる構成にすることもできる。蓋材に用いるシートとして、例えば、紙基材上に熱可塑性樹脂を積層したシートやアルミ箔等で被覆したシートなどを用いることができる。
【００７８】
本実施形態の発泡断熱紙容器は、自動販売機等に利用されるホットコーヒーなどの充填用の発泡断熱紙容器、熱湯を注入するインスタント食品用の発泡断熱紙容器、電子レンジによる調理用の容器等として使用することができる。
【実施例】
【００７９】
以下、実施例により本発明の効果を詳細に説明する。なお、特に断らない限り、「部」及び「％」はそれぞれ「質量部」および「質量％」を示す。パルプのカナダ標準ろ水度（Ｃ.Ｓ.Ｆ.）はＪＩＳ Ｐ８１２１に準じて測定した。
【００８０】
［実施例１］
（バリア性紙容器用紙基材）
パルプとして広葉樹晒クラフトパルプＬＢＫＰ（Ｃ.Ｓ.Ｆ.３８０ｍｌ）を使用し、固形分換算でパルプ原料１００部に対し、硫酸アルミニウム２部、ロジンサイズ剤０．３５部を添加した紙料スラリーを長網抄紙機で抄紙して紙基材（原紙）を得た。次いで、得られた紙基材（原紙）の両面に、カレンダーサイズプレスによりエチレン変性ポリビニルアルコール（クラレ社製、製品名：ＨＲ−３０１０、鹸化度９９．０〜９９．４％）を片面あたり固形分で０．５ｇ／ｍ2（両面で１．０ｇ／ｍ2）となるように塗工、乾燥して、実施例１のバリア性紙容器用紙基材を得た。実施例１のバリア性紙容器用紙基材は、坪量３００ｇ／ｍ2、密度０．９０ｇ／ｃｍ3、水分量２２．５ｇ／ｍ2、坪量あたりの透気抵抗度１．４３ｓ／ｇ／ｍ2であった。
【００８１】
（バリア性紙容器用シート）
上記バリア性紙容器用紙基材の一方の面に、厚さ４０μｍとなるように高融点の熱可塑性樹脂（中密度ポリエチレン、密度９４０ｋｇ／ｍ3、融点１３３℃）を溶融温度３６０℃、積層速度５０ｍ／分で押出した。その後、クーリングロールとニップロール（ＪＩＳ−Ａ硬度：７０）を用いて、線圧２ｋｇｆ／ｃｍで押圧・圧着し、高融点熱可塑性樹脂層を形成した。
【００８２】
次いで、バリア性紙容器用紙基材の他方の面に、厚さ５０μｍとなるように熱可塑性樹脂（低密度ポリエチレン、密度９１８ｋｇ／ｍ3、融点１０３℃）を溶融温度３６０℃、積層速度５０ｍ／分で押出した。その後、クーリングロールとニップロール（ＪＩＳ−Ａ硬度：７０）を用いて、線圧２ｋｇｆ／ｃｍで押圧・圧着し、熱可塑性樹脂層を形成して、実施例１のバリア性紙容器用シートを得た。
【００８３】
［実施例２］
実施例２のバリア性紙容器用紙基材では、エチレン変性ポリビニルアルコール層の形成量を片面あたり固形分で１．８ｇ／ｍ2とした。それ以外は実施例１と同様である。実施例２のバリア性紙容器用紙基材は、坪量３００ｇ／ｍ2、密度０．８９ｇ／ｃｍ3、水分量２３．４ｇ／ｍ2、坪量あたりの透気抵抗度１．９４ｓ／ｇ／ｍ2であった。その後、実施例１と同様に高融点熱可塑性樹脂層および熱可塑性樹脂層を形成して、実施例２のバリア性紙容器用シートを得た。
【００８４】
［実施例３］
実施例３のバリア性紙容器用紙基材では、エチレン変性ポリビニルアルコール層の形成量を片面あたり固形分で０．３ｇ／ｍ2とし、カレンダーサイズプレスをツーロールサイズプレスとした。それ以外は実施例１と同様である。実施例３のバリア性紙容器用紙基材は、坪量３００ｇ／ｍ2、密度０．８９ｇ／ｃｍ3、水分量２３．４ｇ／ｍ2、坪量あたりの透気抵抗度０．９３ｓ／ｇ／ｍ2であった。その後、実施例１と同様に高融点熱可塑性樹脂層および熱可塑性樹脂層を形成して、実施例３のバリア性紙容器用シートを得た。
【００８５】
［実施例４］
実施例４のバリア性紙容器用紙基材では、エチレン変性ポリビニルアルコールのグレードをクラレ社製ＲＳ２１１７（鹸化度９７．５〜９９．０％）に変更し、エチレン変性ポリビニルアルコール層の形成量を片面あたり固形分で０．６ｇ／ｍ2とした。それ以外は実施例３と同様である。実施例４のバリア性紙容器用紙基材は、坪量３００ｇ／ｍ2、密度０．９０ｇ／ｃｍ3、水分量２１．１ｇ／ｍ2、坪量あたりの透気抵抗度１．３３ｓ／ｇ／ｍ2であった。その後、実施例１と同様に高融点熱可塑性樹脂層および熱可塑性樹脂層を形成して、実施例４のバリア性紙容器用シートを得た。
【００８６】
［実施例５］
実施例５のバリア性紙容器用紙基材では、エチレン変性ポリビニルアルコールのグレードをクラレ社製ＲＳ２８１７（鹸化度９５．５〜９７．５％）に変更し、エチレン変性ポリビニルアルコール層の形成量を片面あたり固形分で０．４６ｇ／ｍ2とした。それ以外は実施例１と同様である。実施例５のバリア性紙容器用紙基材は、坪量３００ｇ／ｍ2、密度０．９１ｇ／ｃｍ3、水分量２１．５ｇ／ｍ2、坪量あたりの透気抵抗度１．５０ｓ／ｇ／ｍ2であった。その後、実施例１と同様に高融点熱可塑性樹脂層および熱可塑性樹脂層を形成して、実施例５のバリア性紙容器用シートを得た。
【００８７】
［比較例１］
比較例１のバリア性紙容器用紙基材では、エチレン変性ポリビニルアルコールを無変性ポリビニルアルコール（完全ケン化ポリビニルアルコール、クラレ社製、製品名：ＰＶＡ１１７）に変更し、無変性ポリビニルアルコール層の形成量を片面あたり固形分で１．０ｇ／ｍ2とした。それ以外は実施例１と同様である。比較例１のバリア性紙容器用紙基材は、坪量３００ｇ／ｍ2、密度０．９０ｇ／ｃｍ3、水分量２２．３ｇ／ｍ2、坪量あたりの透気抵抗度０．７０ｓ／ｇ／ｍ2であった。その後、実施例１と同様に高融点熱可塑性樹脂層および熱可塑性樹脂層を形成して、比較例１のバリア性紙容器用シートを得た。
【００８８】
［比較例２］
比較例２のバリア性紙容器用紙基材では、エチレン変性ポリビニルアルコールを澱粉（疎水化澱粉、王子コーンスターチ製、ＧＲＳ−Ｔ１１０）に変更し、澱粉層の形成量を片面あたり固形分で１．０ｇ／ｍ2とした。それ以外は実施例１と同様である。比較例２のバリア性紙容器用紙基材は、坪量３００ｇ／ｍ2、密度０．９０ｇ／ｃｍ3、水分量２５．６ｇ／ｍ2、坪量あたりの透気抵抗度０．１１ｓ／ｇ／ｍ2であった。その後、実施例１と同様に高融点熱可塑性樹脂層および熱可塑性樹脂層を形成して、比較例２のバリア性紙容器用シートを得た。
【００８９】
以上のようにして得られたバリア性紙容器用シートについて以下の評価を行った。評価結果は表１に記載した。
（密着性）
実験室にて熱可塑性樹脂層を簡易的に形成した際のバリア性紙容器用紙基材と熱可塑性樹脂層との密着性を目視にて評価した。実験室での積層条件は次のとおりである。熱可塑性樹脂層の厚さは５０μｍであり、積層時の溶融温度３５０℃、積層速度６ｍ／分であった。
◎：十分密着している。
○：密着している。
△：密着不十分な箇所がある。
【００９０】
（断熱性）
得られたバリア性紙容器用シートから、Ａ４サイズのサンプルを切り出した。熱可塑性樹脂層が外側となるようにして、円筒を作成した。その後、熱風を使用して、加熱温度１２０℃、加熱時間６分間で、円筒の外側の熱可塑性樹脂層を発泡させた。
得られた発泡断熱紙の発泡前後の厚さから、発泡倍率を算出し、以下の基準で評価した。
◎：発泡倍率２１倍以上で、断熱性は十分である。
○：発泡倍率１９倍以上、２１倍未満で、断熱性が十分である。
△：発泡倍率１５倍以上、１９倍未満で、断熱性はある。
×：発泡倍率１５倍未満で、断熱性が不十分である。
【００９１】
（美麗性）
得られたバリア性紙容器用シートから、１辺１００ｍｍの正方形の試験片を切り出した。その後、熱風を使用して、加熱温度１２０℃、加熱時間６分間で、熱可塑性樹脂層を発泡させた。発泡後の熱可塑性樹脂層の表面を目視で観察し、以下の基準で美麗性を評価した。
◎：過発泡が見られず、形成された発泡セルは小さく均質であり、表面は概ね平坦である。
○：過発泡が見られず、形成された発泡セルは小さく表面も概ね平坦であるが、発泡セルの大きさにバラツキが見られる。
△：形成された発泡セルがやや大きく、大きさにバラツキも見られるが、表面の凹凸は小さく過発泡は見られない。
×：過発泡が発生しているなど、表面に大きな凹凸がある。
【００９２】
【表１】
2020011512.tif 000003
【００９３】
表１から分かるように、実施例１〜実施例５のバリア性紙容器用シートは、密着性、断熱性、美麗性のいずれの性能においても優れていた。尚、表１には、エチレン変性ポリビニルアルコールのエチレン変性度の相対的な大きさを示したが、エチレン変性度が高いポリビニルアルコールを使用した方が、美麗性に優れていた。比較例１のバリア性紙容器用シートは、紙基材の表面に無変性ポリビニルアルコール層が形成されているものであるが、坪量あたりの透気抵抗度がやや低いため、水蒸気の透過量の場所によるばらつきがあり、発泡樹脂層の発泡の均一性に劣っていた。そのため、比較例１のバリア性紙容器用シートは、断熱性にやや劣り、美麗性に劣るものであった。比較例２のバリア性紙容器用シートは、紙基材の表面に澱粉層が形成されているものであるが、坪量あたりの透気抵抗度がかなり小さいものであり、水蒸気の透過量の場所によるばらつきが生じて、発泡樹脂層の発泡の均一性に劣っており、断熱性と美麗性に劣るものであった。また、比較例２のバリア性紙容器用シートは、バリア性紙容器用紙基材と熱可塑性樹脂層との密着性にもやや劣っていた。
【符号の説明】
【００９４】
１    紙基材
２    エチレン変性ポリビニルアルコール層
３    バリア性紙容器用紙基材
４    熱可塑性樹脂層
５    バリア性紙容器用シート
６    胴部材
７    底板部材
８    発泡断熱紙容器
９    発泡樹脂層
１０  高融点熱可塑性樹脂層
【図１】
2020011512.tif 000004
【図２】
2020011512.tif 000005
【図３】
2020011512.tif 000006
【図４】
2020011512.tif 000007